(57)【要約】【課題】特にポリエチレン及び／又はポリプロピレンからなるパイプに温水を通水するタイプの床暖房ユニットにおいて、床鳴りや床材の目隙を抑制するとともに、ポリエチレン及び／又はポリプロピレンからなるパイプの劣化防止効果を有する接着剤を用いた、高耐久性の床構成体を提供する。【解決手段】ポリエチレン及び／又はポリプロピレンからなるパイプに温水を通水するタイプの床暖房ユニットと床材とが、ヒンダードアミン系安定剤と層状珪酸塩とを含有する接着剤を用いて接着されてなる床構成体。【選択図】　　　なし【特許請求の範囲】
【請求項１】
ポリエチレン及び／又はポリプロピレンからなるパイプに温水を通水するタイプの床暖房ユニットと床材とが、ヒンダードアミン系安定剤と層状珪酸塩とを含有する接着剤を用いて接着されてなることを特徴とする床構成体。
【請求項２】
層状珪酸塩は、広角Ｘ線回折測定法により測定される（００１）面の平均層間距離が３ｎｍ以上であり、５層以下で存在しているものを含んで接着剤中に分散していることを特徴とする請求項１記載の床構成体。
【請求項３】
層状珪酸塩は、モンモリロナイト及び／又は膨潤性マイカであることを特徴とする請求項１又は２記載の床構成体。
【請求項４】
層状珪酸塩は、炭素数６以上のアルキル鎖又は炭素数６以上のポリオキシアルキレン鎖を有するアルキルアンモニウムイオンを含有するものであることを特徴とする請求項１、２又は３記載の床構成体。
【請求項５】
ヒンダードアミン系安定剤は、下記一般式（１）で表される構造を有する基を分子中に有するものであることを特徴とする請求項１、２、３又は４記載の床構成体。
【化１】
2004003305.tif 000005
【請求項６】
接着剤は、架橋可能な加水分解性シリル基を分子中に有する重合体をバインダー樹脂の主成分とするものであることを特徴とする請求項１、２、３、４又は５記載の床構成体。
【請求項７】
接着剤は、バインダー樹脂１００重量部に対して、ヒンダードアミン系安定剤を０．１〜１０重量部、及び、層状珪酸塩を１〜１００重量部含有するものであることを特徴とする請求項１、２、３、４、５又は６記載の床構成体。
【請求項８】
接着剤は、バインダー樹脂１００重量部に対して、ヒンダードアミン系安定剤を０．５〜５重量部、及び、層状珪酸塩を１〜１０重量部含有するものであることを特徴とする請求項１、２、３、４、５又は６記載の床構成体。
【発明の詳細な説明】
【０００１】
【発明の属する技術分野】
本発明は、床構成体に関し、床暖房ユニット、特にポリエチレン及び／又はポリプロピレンからなるパイプに温水を通水するタイプの床暖房ユニットに好適な床構成体に関する。
【０００２】
【従来の技術】
近年床暖房を採用する住宅が多くなり、床鳴りや床材の目隙を抑制するために硬化皮膜の硬さを最適化した接着剤が各種提案されている。特許文献１には床鳴りや床材の目隙を抑制し、更にポリエチレンパイプに温水を通水するタイプの床暖房ユニットの施工にも好適な変成シリコーン系接着剤を用いた床構成体が提案されている。しかし、近年の高耐久化の要求に対しては該接着剤を用いた場合、ポリエチレンパイプの劣化防止能力が必ずしも充分ではないという問題があった。
【０００３】
【特許文献１】
特開２０００−１５４６３７号公報
【０００４】
【発明が解決しようとする課題】
本発明の目的は、上記床構成体の問題点に鑑み、特にポリエチレン及び／又はポリプロピレンからなるパイプに温水を通水するタイプの床暖房ユニットにおいて、床鳴りや床材の目隙を抑制するとともに、ポリエチレン及び／又はポリプロピレンからなるパイプの劣化防止効果を有する接着剤を用いた、高耐久性の床構成体を提供することにある。
【０００５】
【課題を解決するための手段】
請求項１記載の床構成体は、ポリエチレン及び／又はポリプロピレンからなるパイプに温水を通水するタイプの床暖房ユニットと床材とが、ヒンダードアミン系安定剤と層状珪酸塩とを含有する接着剤を用いて接着されてなることを特徴とする。
請求項２記載の床構成体は、請求項１記載の床構成体であって、層状珪酸塩は、広角Ｘ線回折測定法により測定される（００１）面の平均層間距離が３ｎｍ以上であり、５層以下で存在しているものを含んで接着剤中に分散していることを特徴とする。
請求項３記載の床構成体は、請求項１又は２記載の床構成体であって、層状珪酸塩が、モンモリロナイト及び／又は膨潤性マイカであることを特徴とする。
請求項４記載の床構成体は、請求項１、２又は３記載の床構成体であって、層状珪酸塩が、炭素数６以上のアルキル鎖又は炭素数６以上のポリオキシアルキレン鎖を有するアルキルアンモニウムイオンを含有するものであることを特徴とする。
請求項５記載の床構成体は、請求項１、２、３又は４記載の床構成体であって、ヒンダードアミン系安定剤が、下記一般式（１）で示される構造を有する基を分子中に有するものであることを特徴とする。
【０００６】
【化２】
2004003305.tif 000002
【０００７】
請求項６記載の床構成体は、請求項１、２、３、４又は５記載の床構成体であって、接着剤が、架橋可能な加水分解性シリル基を分子中に有する重合体を主成分とするものであることを特徴とする。
請求項７記載の床構成体は、請求項１、２、３、４、５又は６記載の床構成体であって、接着剤が、バインダー樹脂１００重量部に対して、ヒンダードアミン系安定剤を０．１〜１０重量部、及び、層状珪酸塩を１〜１００重量部含有するものであることを特徴とする。
請求項８記載の床構成体は、請求項１、２、３、４、５又は６記載の床構成体であって、接着剤が、バインダー樹脂１００重量部に対して、ヒンダードアミン系安定剤を０．５〜５重量部、及び、層状珪酸塩を１〜１０重量部含有するものであることを特徴とする。
以下に、本発明を詳細に説明する。
【０００８】
本発明で用いられるヒンダードアミン系安定剤としては、特に限定されず、例えば、ビス（２，２，６，６−テトラメチル−４−ピペリジン）セバケート、コハク酸ジメチル−１−（２−ヒドロキシエチル）−４−ヒドロキシ−２，２，６，６−テトラメチルピペリジン重縮合物、ポリ［｛６−（１，１，３，３，−テトラメチルブチル）アミノ−１，３，５−トリアジン−２，４−ジイル｝｛（２，２，６，６−テトラメチル−４−ピペリジン）イミノ｝ヘキサメチレン｛（２，２，６，６−テトラメチル−４−ピペリジン）イミノ｝］等が挙げられる。
【０００９】
なかでも、下記一般式（１）で示される構造を有する基を分子中に有するものが好ましく、例えば、ビス（２，２，６，６−テトラメチル−４−ピペリジン）セバケート、ポリ［｛６−（１，１，３，３，−テトラメチルブチル）アミノ−１，３，５−トリアジン−２，４−ジイル｝｛（２，２，６，６−テトラメチル−４−ピペリジン）イミノ｝ヘキサメチレン｛（２，２，６，６−テトラメチル−４−ピペリジン）イミノ｝］等が挙げられる。これらは単独で用いられてもよいし、２種以上併用されてもよい。
【００１０】
【化３】
2004003305.tif 000003
【００１１】
上記ヒンダードアミン系安定剤の含有量としては、特に限定されないが、バインダー樹脂１００重量部に対して０．１〜１０重量部であることが好ましく、更に好ましくは０．５〜５重量部である。含有量が０．１重量部未満では、充分な効果が得られないことがあり、１０重量部を越える場合には、含有量を増やしても効果の向上が得られ難いことがある。
【００１２】
本発明で用いられる層状珪酸塩とは、層間に交換性陽イオンを有する珪酸塩鉱物を意味する。
上記層状珪酸塩としては、特に限定されず、例えば、モンモリロナイト、サポナイト、ヘクトライト、バイデライト、スティブンサイト、ノントロナイト等のスメクタイト系粘土鉱物、バーミキュライト、ハロイサイト、膨潤性マイカ等が挙げられる。なかでも、モンモリロナイト又は膨潤性マイカが好ましい。また、上記層状珪酸塩は天然物又は合成物のいずれであってもよい。これらは単独で用いられてもよく、２種以上が併用されてもよい。
【００１３】
上記層状珪酸塩が、炭素数６以上のアルキル鎖又は炭素数６以上のポリオキシアルキレン鎖を有するアルキルアンモニウムイオンを含有するものであると、接着剤中への層状珪酸塩の分散を比較的容易に行うことができるので、更に好ましい。
【００１４】
上記層状珪酸塩の層間に存在する交換性陽イオンとは、結晶表面上のナトリウム、カルシウム等のイオンであり、これらのイオンは、カチオン性物質とイオン交換性を有するので、カチオン性を有する種々の物質を上記層状珪酸塩の層間に捕捉することができる。
【００１５】
上記層状珪酸塩の陽イオン交換容量としては特に限定されないが、５０〜２００ミリ等量／１００ｇであることが好ましい。５０ミリ等量／１００ｇ未満であると、イオン交換により結晶層間に捕捉できるカチオン性界面活性剤の量が少なくなるので、層間が充分に非極性化されないことがある。一方、２００ミリ等量／１００ｇを超えると、層状珪酸塩の層間の結合力が強固となり、結晶薄片が剥離し難くなることがある。
【００１６】
上記層状珪酸塩は、広角Ｘ線回折測定法により測定した（００１）面の平均層間距離が３ｎｍ以上であり、５層以下で存在しているものを含んで分散しているものが好ましい。平均層間距離が３ｎｍ以上であり、５層以下で存在していると、ポリエチレン及び／又はポリプロピレンからなるパイプの劣化防止の性能発現に有利となる。
【００１７】
なお、本明細書において、層状珪酸塩の平均層間距離とは、微細薄片状結晶を層とした場合の平均の層間距離であり、Ｘ線回折ピーク及び透過型電子顕微鏡撮影により、即ち、広角Ｘ線回折測定法により算出できるものである。
【００１８】
上記３ｎｍ以上に層間が開裂し、５層以下で存在しているものを含んで分散している状態は、層状珪酸塩の積層体の一部又は全てが分散していることを意味しており、層間の相互作用が弱まっていることによると推定される。
【００１９】
更に、層状珪酸塩の平均層間距離が６ｎｍ以上であると、ポリエチレン及び／又はポリプロピレンからなるパイプ劣化防止の性能発現に特に有利となる。層状珪酸塩の平均層間距離が６ｎｍ以上であると、層状珪酸塩の結晶薄片層が層毎に分離し、層状珪酸塩の相互作用がほとんど無視できるほどに弱まるので、層状珪酸塩を構成する結晶薄片の接着剤中での分散状態が離砕安定化の方向に進行する。
【００２０】
層状珪酸塩の分散状態としては、接着剤中で層状珪酸塩の１０％以上が５層以下で存在している状態で分散していることが好ましく、層状珪酸塩の２０％以上が５層以下の状態で存在していることがより好ましい。積層数は、５層以下であれば上記効果が有効に得られるが、３層以下であればより好ましく、単層状に分散していることが更に好ましい。
【００２１】
上記層状珪酸塩の分散状態を得るための方法としては、例えば、各種攪拌機を用いる事ができるが、分散しにくい場合には３本ロール等の高剪断が可能な装置を用いて分散を行うと所望の分散状態を得やすい場合がある。
【００２２】
上記層状珪酸塩の含有量としては、バインダー樹脂１００重量部に対して１〜１００重量部であることが好ましく、更に好ましくは１〜１０重量部である。含有量が１重量部未満では、充分な効果が得られないことがあり、１００重量部を越えると、粘度が高くなり過ぎて作業性が悪くなることがある。
【００２３】
本発明における接着剤のバインダー樹脂としては、本発明の効果を損なわない限り特に限定されず、例えば、エポキシ系、ウレタン系、酢酸ビニル系、エチレン酢酸ビニル（ＥＶＡ）系の樹脂等が挙げられる。なかでも架橋可能な加水分解性シリル基を分子中に有する重合体を主成分とするものであることが好ましい。
上記架橋可能な加水分解性シリル基を分子中に有する重合体としては、例えば、主鎖が本質的にポリアルキレンオキサイドであり、架橋可能な加水分解性シリル基を少なくとも１個有する重合体である。上記ポリアルキレンオキサイドとしては、例えば、ポリエチレンオキサイド、ポリプロピレンオキサイド、ポリブチレンオキサイド等のポリアルキレンオキサイドが挙げられ、現在は、ポリプロピレンオキサイドであるものが一般に市販されている。
【００２４】
また、架橋可能な加水分解性シリル基としては、特に限定されないが、例えば、メトキシシリルやエトキシシリル基等のアルコキシシリル基であることが、反応後有害な副生成物を生成しない点で好ましい。
【００２５】
上記架橋可能な加水分解性シリル基を分子中に有する重合体の分子量は、特に限定されないが、数平均分子量が２，０００〜３０，０００であることが好ましい。数平均分子量が２，０００未満では、硬化物が固くなり過ぎ床鳴り等の不具合を生じる場合があり、数平均分子量が３０，０００を越える場合は、硬化前の粘度が高すぎて作業性が低下するとともに、目隙を抑制するための硬化物の凝集力抑制が難しくなることがある。
【００２６】
上記重合体の市販品としては、例えば、鐘淵化学社製「ＭＳポリマー」として「ＭＳポリマーＳ−２０３」、「Ｓ−３０３」等、「サイリルポリマー」として、「サイリＭＳＸ−４４７」、「ＳＡＴ−２００」、「ＳＡＴ−３５０」、「ＳＡＴ−４００」等、旭硝子社製「エクセスター」として、「ＥＳＳ−３６２０」、「ＥＳＳ−３６２０」、「ＥＳＳ−３４３０」、「ＥＳＳ−２４２０」等が挙げられる。これらは単独で用いられてもよいし、２種以上併用されてもよい。
【００２７】
上記接着剤には、必要に応じて、蓄熱粒子、可塑剤、接着性付与剤、シラノール縮合触媒、脱水剤、充填剤、タレ防止剤、酸化防止剤、老化防止剤、紫外線吸収剤、顔料、溶剤、香料等が添加されてもよい。
【００２８】
上記蓄熱粒子を添加すれば、床全体を均一に温めることができ、また、温水の通水を止めた後も暖房効果を一定時間持続することができる。上記蓄熱粒子としては特に限定されないが、例えば、相転移自在な化合物を主成分とする芯物質の周囲にカプセル壁を少なくとも１層以上備え、かつ、上記カプセル壁の少なくとも最外層がビニル系モノマーを主成分とする熱可塑性樹脂で形成されているマイクロカプセルタイプのものが好適に用いられる。
このようなマイクロカプセルタイプの蓄熱粒子において、芯物質の主成分を成す相転移自在な化合物（以下、「潜熱貯蔵材」と称す）は、相変化に伴う潜熱を利用して熱を蓄える目的で用いられ、有機系のものでも無機系のものでも構わない。有機系の潜熱貯蔵材としては特に限定されず、例えば、脂肪族炭化水素、芳香族炭化水素、脂肪酸、アルコール等が挙げられる。また、無機系の潜熱貯蔵材としては、例えば、塩化カルシウム６水和物（融点２９℃）、炭酸ナトリウム１０水和物（融点３２℃）、硫酸ナトリウム１０水和物（融点３２℃）、リン酸水素ナトリウム１２水和物（融点３６℃）、硝酸亜鉛６水和物（融点３６℃）、硝酸ニッケル６水和物、チオ硫酸ナトリウム５水和物等が挙げられる。
【００２９】
上記可塑剤としては、例えば、ジオクチルフタレート、ジブチルフタレート、ブチルベンジルフタレート等のフタル酸エステル類、アジピン酸ジオクチル、コハク酸イソデシル、セバシン酸ジブチル等の脂肪族二塩基酸エステル類、ジエチレングリコールジベンゾエート、ペンタエリスリトールエステル等のグリコールエステル類、オレイン酸ブチル、アセチルリシノール酸メチル等の脂肪族エステル類、リン酸トリオクチル、リン酸オクチルジフェニル等のリン酸エステル類、エポキシ化大豆油、エポキシ化アマニ油等のエポキシ可塑剤類ポリエチレングリコール、ポリプロピレングリコール等のグリコール類、塩素化パラフィン、ポリブタジエン、イソパラフィン等の可塑剤が単独又は２種以上の混合物の形で任意に使用できるが、好ましくは、数平均分子量５００〜３００００のポリプロピレングリコールである。
【００３０】
上記可塑剤の添加量としては、上記接着剤１００重量部に対して、８０重量部以下が望ましい。添加量が８０重量部を越えると、塗装性に問題を生じることがある。
【００３１】
上記接着性付与剤としては、特に限定されないが、接着性向上効果に優れる点で、１分子中にアミノ基及びアルコキシシリル基を有する化合物が好ましく、例えば、３−アミノプロピルトリメトキシシラン、３−アミノプロピルメチルジメトキシシラン、３−アミノプロピルトリエトキシシラン、Ｎ−（２−アミノエチル）−３−アミノプロピルトリメトキシシラン、Ｎ−（２−アミノエチル）−３−アミノプロピルメチルジメトキシシラン、Ｎ−（２−アミノエチル）−３−アミノプロピルトリエトキシシラン、Ｎ，Ｎ’−ビス−［３−（トリメトキシシリル）プロピル］エチレンジアミン、Ｎ，Ｎ’−ビス−［３−（トリエトキシシリル）プロピル］エチレンジアミン、Ｎ，Ｎ’−ビス−［３−（メチルジメトキシシリル）プロピル］エチレンジアミン、Ｎ，Ｎ’−ビス−［３−（トリメトキシシリル）プロピル］ヘキサメチレンジアミン、Ｎ，Ｎ’−ビス−［３−（トリエトキシシリル）プロピル］ヘキサメチレンジアミン、Ｎ，Ｎ’−ビス−［３−（メチルジメトキシシリル）プロピル］ヘキサメチレンジアミン、Ｎ，Ｎ−ビス−［３−（トリメトキシシリル）プロピル］エチレンジアミン、Ｎ，Ｎ−ビス−［３−（メチルジメトキシシリル）プロピル］エチレンジアミン、Ｎ，Ｎ−ビス−［３−（トリエトキシシリル）プロピル］エチレンジアミン、Ｎ，Ｎ−ビス−［３−（トリメトキシシリル）プロピル］ヘキサメチレンジアミン、Ｎ，Ｎ−ビス−［３−（メチルジメトキシシリル）プロピル］ヘキサメチレンジアミン、Ｎ，Ｎ−ビス−［３−（トリエトキシシリル）プロピル］ヘキサメチレンジアミン、Ｎ，Ｎ−ビス−［３−（トリメトキシシリル）プロピル］アミン、Ｎ，Ｎ−ビス−［３−（トリエトキシシリル）プロピル］アミン、Ｎ，Ｎ−ビス−［３−（メチルジメトキシシリル）プロピル］アミン等が挙げられ、これらは単独又は２種以上を併用して使用することができる。
【００３２】
上記シラノール縮合触媒としては、例えば、ジブチル錫ビストリエトキシシリケート、ジブチル錫ビスメトキシシリケート、等のシリケート系有機錫、ステアリン酸錫、オクチル酸錫、スタナスオクトエート等の有機カルボン酸錫、ジブチル錫ジラウレート、ジブチル錫オキサイド、ジブチル錫ジアセテート、ジブチル錫フタレート、ビス（ジブチル錫ラウリン酸）オキサイド、ジブチル錫ビスアセチルアセトナート、ジブチル錫ビス（モノエステルマレート）、ジブチル錫オクトエート、ジオクチル錫オキサイド等の錫化合物、テトラ−ｎ−ブトキシチタネート、テトライソプロポキシチタネート等のチタネート系化合物、ジブチルアミン−２−エチルヘキソエート等のアミン塩や、他の酸性触媒及び塩基性触媒等が挙げられる。なかでも、ポリエチレン及び／又はポリプロピレンからなるパイプの劣化防止効果に優れる点で、シリケート系有機錫又は有機カルボン酸錫が好ましい。これらは単独又は２種以上を併用して使用することができる。
【００３３】
上記脱水剤としては、例えば、ビニルトリメトキシシラン、ジメチルジメトキシシラン、テトラエトキシシラン、メチルトリメトキシシラン、メチルトリエトキシシラン、テトラメトキシシラン、テトラエトキシシラン、フェニルトリメチルシラン、ジフェニルジメトキシシラン等のシラン化合物類、オルトギ酸メチル、オルトギ酸エチル、オルト酢酸メチル、オルト酢酸エチル等の加水分解性エステル化合物類が挙げられ、これらは単独又は２種以上を併用して使用することができる。
【００３４】
上記充填剤としては、例えば、炭酸カルシウム、炭酸マグネシウム、含水ケイ酸、無水ケイ酸、ケイ酸カルシウム、シリカ、二酸化チタン、クレー、タルク、セメント、カーボンブラック、ガラスバルーン等が挙げられ、これらは単独又は２種以上を併用して使用することができる。
【００３５】
上記タレ防止剤としては例えば、水添ひまし油、脂肪酸ビスアマイド、ヒュームドシリカ等が挙げられる。
【００３６】
本発明の床構成体は、ポリエチレン及び／又はポリプロピレンからなるパイプに温水を通水するタイプの床暖房ユニットと床材とが、上記ヒンダードアミン系安定剤と層状珪酸塩とを含有する接着剤を用いて接着されてなるものである。
【００３７】
上記床構成体の製造方法としては、特に限定されず、例えば、床暖房ユニット上に上記接着剤を塗布し、その上に床材を重ね合わせて接着する方法が挙げられる。上記接着剤は、通常、ノズルが装着されたカートリッジ容器に充填されており、使用時にはカートリッジ容器に圧力を加えてノズルの先から押出しながら塗布する方法が一般的に採用されている。
【００３８】
上記カートリッジ容器に装着されたノズルには、通常、１個の吐出口が設けられており、１回の塗布によって１本のビード状に塗布することができる。
また、複数の吐出口が設けられたノズルを使用することによって、１回の塗布によって複数のビード状に塗布することが可能となる。
更に、本発明の床構成体における床材は、床仕上げ材と床下地材とが上記接着剤により接着されたものであってもよく、該接着の際に上記塗布方法が適用されてもよい。
【００３９】
上記床仕上げ材としては、例えば、合板、ＭＤＦ等の木質フローリング、タイル、塩化ビニルシート、石材等が用いられる。また、上記床下地材としては、例えば、合板、木根太、石膏ボード、スレート板、コンクリート等が用いられる。
【００４０】
本発明の床構成体においては、床仕上げ材と床下地材との間に床暖房ユニットが挟持されたものであってもよいし、床下地材として、暖房用エレメントが針葉樹合板やラワン合板によってパネル化された床暖房ユニットが用いられてもよいし、床下地材の下面に床暖房ユニットが積層されてもよい。
【００４１】
上記床暖房ユニットとしては、ポリエチレン及び／又はポリプロピレンからなるパイプに温水を通水するタイプの床暖房ユニットであれば特に限定されず、例えば、断熱材等の間にポリエチレン及び／又はポリプロピレンからなるパイプを配した構造のユニットであってもよいし、パネル内にポリエチレン及び／又はポリプロピレンからなるパイプを組み込んだハードパネルや、根太間に配置される温水マット式のものであってもよい。
【００４２】
（作用）
本発明の床構成体においては、ヒンダードアミン系安定剤と層状珪酸塩とを含有する接着剤を用いるので、接着剤の成分がポリエチレン及び／又はポリプロピレンからなるパイプを劣化させることを防止することができるとともに床構成体の床鳴りや床材の目隙を抑制することができる。これらの機構については必ずしも明らかではないが、接着剤に含有されているヒンダードアミン系安定剤のポリエチレン及び／又はポリプロピレンからなるパイプに対する劣化防止効果において、更に層状珪酸塩を含有することで、ヒンダードアミン系安定剤と層状珪酸塩との相互作用により、ヒンダードアミン系安定剤のポリエチレン及び／又はポリプロピレンからなるパイプへの移行が適度に抑制され、その効果の持続性が向上するものと推定される。
【００４３】
【実施例】
以下に実施例及び比較例を示すことにより、本発明を具体的に説明する。　尚、本発明は下記実施例のみに限定されるものではない。
【００４４】
（実施例１〜３、比較例１）
表１に示した配合組成の材料を、外部から湿気が入らないように密封された混合攪拌機を用いて約６０分間真空混練して接着剤を得た後、カートリッジ容器に密封充填した。
なお、配合材料の詳細について以下に示した。
【００４５】
「サイリルＳＡＴ−４００」（鐘淵工業化学社製、架橋可能な加水分解性シリル基を分子中に有する重合体、数平均分子量２００００）
「ＫＢＭ６０２」（信越化学工業社製、接着性付与剤、Ｎ−（２−アミノメチル）−３−アミノプロピルメチルジメトキシシラン）
「ＫＢＭ４０３」（信越化学工業社製、接着性付与剤、γ−グリシドキシプロピルトリエトキシシラン）
「ＫＢＭ１００３」（信越化学工業社製、脱水剤、ビニルトリメトキシシラン）
「ジオール３０００」（三井化学社製、可塑剤、ポリプロピレングリコール、数平均分子量３０００）
「サノールＬＳ７７０」（三共社製、ヒンダードアミン系安定剤、ビス（２，２，６，６−テトラメチル−４−ピペリジル）セバケート）
「チヌビン３２７」（チバスペシャリティーケミカルズ社製、酸化防止剤、ベンゾトリアゾール系）
「ソマシフＭＥＥ−１００」（コープケミカル社製、層状珪酸塩、ポリオキシエチレンジエチル４級アンモニウムイオンを含有する膨潤性マイカ）
「白艶華ＣＣＲ」（白石工業社製、充填剤、表面脂肪酸処理軽質炭酸カルシウム）
なお、上記「ソマシフＭＥＥ−１００」及び「白艶華ＣＣＲ」は予め１１０℃で加熱減圧脱水処理したものを使用した。
【００４６】
上記接着剤を用いて、以下の評価を行い、その結果を表１に示した。
（１）接着剤中における層状珪酸塩の分散状態の評価
〔層状珪酸塩の平均層間距離の測定〕
Ｘ線回折測定装置（リガク社製、ＲＩＮＴ１１００）により、層状珪酸塩の積層面の回折により得られる回折ピークの２θを測定し、下記のブラックの回折式を用いて層状珪酸塩の（００１）面間隔を算出した。このようにして算出された面間隔ｄを平均層間距離とし、この平均層間距離が３ｎｍ以上の場合を○と、３ｎｍ未満の場合を×と評価した。
λ＝２ｄｓｉｎθ
λ（ｎｍ）＝０．１５４
ｄ（ｎｍ）＝層状珪酸塩の面間隔
θ（ｄｅｇｒｅｅ）は回折角
【００４７】
〔層状珪酸塩の分散状態の確認〕
透過型電子顕微鏡（日本電子社製「ＪＥＭ−１２００ＥＸ　ＩＩ」）を用いて写真撮影を行い、接着剤中の層状珪酸塩の分散状態を観察して、５層以下で存在しているものを含む場合を○と、５層以下で存在しているものを全く含まない場合を×と評価した。
【００４８】
（２）目隙試験
床暖房ユニットの代用として、６０℃で１週間乾燥した針葉樹合板（２０ｍｍ厚×３００ｍｍ×６００ｍｍ）の短手方向に、図１（イ）に示したように、接着剤を４本の６ｍｍ幅ビード状に塗布した後、針葉樹合板上に床材として２枚のフロア材（３００ｍｍ角）を積層し、試験体を作製した。この試験体を、２０℃、６５％ＲＨで２週間養生した後、図１（ロ）に示したように、各フロア材の４隅部に釘打ちを行ってフロア材を固定した後、６０℃で１週間加熱し、２枚のフロア材間に生じた目隙幅を測定した。得られた目隙幅が１ｍｍ以下である場合を〇、１ｍｍを超える場合を×と評価した。
【００４９】
（３）床鳴り試験
床材としてフロア材（永大産業製、１２ｍｍ厚×３０３ｍｍ×４５０ｍｍ、←→は繊維方向を示す）及び、床暖房ユニットの代用として２０ｍｍ厚の針葉樹合板（４００ｍｍ×５００ｍｍ、←→は繊維方向を示す）を使用し、図２（イ）に示したように、床下地材上の短手方向に３０３ｍｍ間隔（中心振り分け）となるように接着剤を２本の６ｍｍ幅ビード状に塗布した後、その上にフロア材を積層し、一旦圧力を加えて接着剤を押し広げた後、フロア材の中央部に１０ｋｇのおもりを載せて圧締し、試験体を作製した。
この試験体を２０℃、６５％ＲＨで２週間養生した後、図２（ロ）に示したように、試験体を２点で支持し中心部に５００ｍｍ／分の曲げ応力を加えて、３ｍｍの変位を与えたときに、床鳴りを起こさなかったものを○、床鳴りを起こしたものを×と評価した。
【００５０】
（４）架橋ポリエチレンパイプの劣化試験
床暖房ユニットに使用されているパイプと同種の架橋ポリエチレンパイプ（積水化学社製、商品名「エスロペックス」）に接着剤を塗布し、２０℃、６５％ＲＨで１週間養生し硬化させた後、１４０℃のオーブンで８００時間及び１２００時間加熱処理した後、劣化状態を官能評価した。
評価基準：ポリエチレンパイプを５０ｍｍ／ｍｉｎのスピードで伸ばしたときの、劣化前の伸び率に対する劣化後の伸び率の比（％）を測定し、５０％以上を○、５０％未満を×とした。
【００５１】
（５）総合評価
目隙試験、床鳴り試験、架橋ポリエチレンパイプの劣化試験の結果から、以下の基準により総合評価を行った。
〇：目隙試験、床鳴り試験、架橋ポリエチレンパイプの劣化試験の全ての項目の評価が〇である
△：目隙試験、床鳴り試験、架橋ポリエチレンパイプの劣化試験の評価が１項目だけ×である
×：目隙試験、床鳴り試験、架橋ポリエチレンパイプの劣化試験の評価の２項目以上が×である
【００５２】
（比較例２）
接着剤として積水化学工業社製「セキスイ変成シリコーンシーラントＬＭ」を使用したこと以外は実施例１と同様にして評価を行い、その結果を表１に示した。
【００５３】
【表１】
2004003305.tif 000004
【００５４】
表１から明らかなように、本発明の実施例においては、目隙試験及び床鳴り試験において良好な評価結果が得られるとともに、架橋ポリエチレンの劣化防止効果を有することが判明した。
【００５５】
【発明の効果】
本発明の床構成体は、ポリエチレンパイプに温水を通水するタイプの床暖房ユニットと床材とが、ヒンダードアミン系安定剤と層状珪酸塩とを含有する接着剤を用いて接着されてなるので、床鳴りや床材の目隙を抑制することができるとともに、接着剤の成分がポリエチレンパイプを劣化させることを防止することができ、床構成体の高耐久化が図れる。
【００５６】
層状珪酸塩が特定の分散状態、特定の化合物及び含有量であり、また、ヒンダードアミン系安定剤が特定の基を有する化合物及び含有量であり、更に、接着剤が特定の重合体を主成分とするものであると、上記効果は更に確実なものとなる。
【図面の簡単な説明】
【図１】図１（イ）は、目隙試験用試験体において、針葉樹合板（床暖房ユニットの代用）上に接着剤をビード状に塗布した状態を示す模式図であり、図１（ロ）は、針葉樹合板（床暖房ユニットの代用）上にフロア材（床材）を固定した状態を示す模式図である。
【図２】図２（イ）は、床鳴り試験用試験体において、針葉樹合板（床暖房ユニットの代用）上にフロア材（床材）を接着剤を用いて積層する状態を示す模式図であり、図２（ロ）は、針葉樹合板（床暖房ユニットの代用）上にフロア材（床材）を積層した状態を示す模式図である。
【図１】
2004003305.tif 000006
【図２】
2004003305.tif 000007